(57)【要約】【課題】高周波数の電磁波透過性が良好であり、インジウム独特の金属光沢があり、かつ劣化しにくい積層体を提供する。【解決手段】本発明に係る積層体は、基材と、該基材の少なくとも一方の表面上に配置された金属層とを備え、前記金属層は、インジウムと、インジウム以外でありかつ融点が５００℃以下である金属とを含み、前記金属層の厚みが、２００ｎｍ以下である。【選択図】図１
2019031079.tif 000002
【特許請求の範囲】
【請求項１】
基材と、該基材の少なくとも一方の表面上に配置された金属層とを備え、
前記金属層は、インジウムと、インジウム以外でありかつ融点が５００℃以下である金属とを含み、
前記金属層の厚みが、２００ｎｍ以下である、積層体。
【請求項２】
インジウム以外でありかつ融点が５００℃以下である前記金属が、スズ、鉛、亜鉛、又はビスマスである、請求項１に記載の積層体。
【請求項３】
前記金属層１００重量％中、前記インジウムの含有量が２５重量％以上９５重量％以下であり、インジウム以外でありかつ融点が５００℃以下である前記金属の含有量が５重量％以上７５重量％以下である、請求項１又は２に記載の積層体。
【請求項４】
前記金属層の厚みが、５ｎｍ以上１００ｎｍ以下である、請求項１〜３のいずれか１項に記載の積層体。
【請求項５】
電波送信部、電波受信部、又は電波送受信部を有する物体において、外装材として用いられる、請求項１〜４のいずれか１項に記載の積層体。
【発明の詳細な説明】
【技術分野】
【０００１】
本発明は、基材と金属層とを備える積層体に関する。
【背景技術】
【０００２】
携帯電話の筐体、電波時計の筐体、及び自動車のフロントグリル等に、意匠性を高めるために、金属光沢を有する外装材が設けられることがある。
【０００３】
上記外装材では、上記携帯電話における電波の送受信、上記電波時計における標準電波の受信、及び上記自動車における障害物の探知や車間距離の測定のために、電磁波が良好に透過する必要がある。
【０００４】
電磁波を良好に透過し、かつ金属光沢に優れることから、外装材として、インジウムを含む外装材が用いられることがある。インジウムは、一般的に、独特の金属光沢を有する。
【０００５】
上記外装材の一例が、下記の特許文献１に開示されている。下記の特許文献１には、基体シート上に、第一金属光沢膜層と第二金属光沢膜層とが重ならないように形成された加飾シート（積層体）が開示されている。上記第一金属光沢膜層と上記第二金属光沢膜層とは、インジウムとアルミニウムとから形成されていてよい。
【先行技術文献】
【特許文献】
【０００６】
【特許文献１】特開２００９−００６６１３号公報
【発明の概要】
【発明が解決しようとする課題】
【０００７】
日本においては、第４世代移動通信システム（４Ｇ）から、第５世代移動通信システム（５Ｇ）への移行に伴い、現在用いられている電磁波よりも、高い周波数の電磁波（高周波数の電磁波）が用いられることとなる。日本以外の国でも、高周波数の電磁波の使用の可能性が高まっている。高周波数の電磁波は、直進性が高い電磁波であるものの、減衰しやすい電磁波でもある。
【０００８】
特許文献１に記載の加飾シート（積層体）では、高周波数の電磁波の透過性が低いことがある。また、特許文献１に記載の加飾シート（積層体）では、金属光沢をある程度良好に付与することができるものの、インジウム独特の金属光沢がないことがある。さらに、特許文献１に記載の加飾シート（積層体）では、積層体が劣化しやすいことがある。
【０００９】
本発明の目的は、高周波数の電磁波透過性が良好であり、インジウム独特の金属光沢があり、かつ劣化しにくい積層体を提供することである。
【課題を解決するための手段】
【００１０】
本発明の広い局面によれば、基材と、該基材の少なくとも一方の表面上に配置された金属層とを備え、前記金属層は、インジウムと、インジウム以外でありかつ融点が５００℃以下である金属とを含み、前記金属層の厚みが、２００ｎｍ以下である、積層体が提供される。
【００１１】
本発明に係る積層体のある特定の局面では、インジウム以外でありかつ融点が５００℃以下である前記金属が、スズ、鉛、亜鉛、又はビスマスである。
【００１２】
本発明に係る積層体のある特定の局面では、前記金属層１００重量％中、前記インジウムの含有量が２５重量％以上９５重量％以下であり、インジウム以外でありかつ融点が５００℃以下である前記金属の含有量が５重量％以上７５重量％以下である。
【００１３】
本発明に係る積層体のある特定の局面では、前記金属層の厚みが、５ｎｍ以上１００ｎｍ以下である。
【００１４】
本発明に係る積層体は、電波送信部、電波受信部、又は電波送受信部を有する物体において、外装材として好適に用いられる。
【発明の効果】
【００１５】
本発明によれば、高周波数の電磁波透過性が良好であり、インジウム独特の金属光沢があり、かつ劣化しにくい積層体を提供することができる。
【図面の簡単な説明】
【００１６】
【図１】図１は、本発明の第１の実施形態に係る積層体を示す断面図である。
【発明を実施するための形態】
【００１７】
以下、本発明を詳細に説明する。
【００１８】
本発明に係る積層体は、基材と、該基材の少なくとも一方の表面上に配置された金属層とを備える。上記金属層は、インジウムと、インジウム以外でありかつ融点が５００℃以下である金属を含む。上記金属層の厚みは、２００ｎｍ以下である。
【００１９】
本発明に係る積層体では、高周波数の電磁波透過性が良好であり、インジウム独特の金属光沢があり、かつ劣化しにくい。
【００２０】
高周波数の電磁波透過性が良好であるので、本発明に係る積層体は、例えば、電磁波を通過させたい部分に好適に用いることができる。インジウム独特の金属光沢があるので、本発明に係る積層体は、露出した状態で好適に用いることができ、視認可能な部分に好適に用いることができ、外装材として好適に用いることができる。
【００２１】
以下、図面を参照しつつ、本発明の具体的な実施形態を説明する。
【００２２】
図１は、本発明の第１の実施形態に係る積層シートを示す断面図である。
【００２３】
図１に係る積層体１は、基材２と、金属層３とを備える。金属層３は、基材２の一方の表面上に配置されている。積層体１では、金属層３側の表面にて、インジウム独特の金属光沢がある。
【００２４】
本発明に係る積層体では、積層体１に示すように、金属層３が、基材２の一方の表面上に配置されてもよい。本発明に係る積層体では、上記金属層が、基材の第１の表面上と、基材の上記第１の表面とは反対の第２の表面上とに配置されてもよい。本発明に係る積層体は、上記金属層として、基材の第１の表面上に配置された第１の金属層と、基材の上記第１の表面とは反対の第２の表面上に配置された第２の金属層とを備えていてもよい。
【００２５】
以下、本発明に係る積層体の詳細を更に説明する。
【００２６】
（基材）
上記基材は、高周波数の電磁波透過性を有する材料により構成されていることが好ましい。上記基材の材料は、１種のみが用いられてもよく、２種以上が併用されてもよい。
【００２７】
上記基材の材料としては、有機材料、及び無機材料等が挙げられる。柔軟性及び加工性を高める観点からは、上記基材の材料は、有機材料であることが好ましい。
【００２８】
上記有機材料としては、例えば、ポリエチレン、ポリプロピレン、エチレン−プロピレン共重合体、エチレン−酢酸ビニル共重合体等のポリオレフィン；環状ポリオレフィン、変性ポリオレフィン、ポリ塩化ビニル、ポリ塩化ビニリデン、ポリスチレン；ナイロン６、ナイロン４６、ナイロン６６、ナイロン６１０、ナイロン６１２、ナイロン１１、ナイロン１２、ナイロン６−１２、ナイロン６−６６等のポリアミド；ポリイミド、ポリアミドイミド、ポリカーボネート、ポリ−（４−メチルペンテン−１）、アイオノマー、；ポリメチルメタクリレート等のアクリル樹脂；アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール、エチレン−ビニルアルコール共重合体；ポリエチレンテレフタレート（ＰＥＴ）、ポリブチレンテレフタレート、ポリシクロヘキサンテレフタレート等のポリエステル；ポリエーテル、ポリエーテルケトン、ポリエーテルエーテルケトン、ポリエーテルイミド、ポリアセタール、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂；スチレン化合物、ポリオレフィン化合物、ポリ塩化ビニル化合物、ポリウレタン化合物、ポリエステル化合物、ポリアミド化合物、ポリブタジエン化合物、トランスポリイソプレン化合物、フッ素ゴム化合物、塩素化ポリエチレン化合物等の熱可塑性エラストマー；エポキシ樹脂、フェノール樹脂、ユリア樹脂、メラミン樹脂、不飽和ポリエステル、シリコーン系樹脂、ウレタン系樹脂、ポリパラキシリレン樹脂、天然ゴム、ポリブタジエンゴム、ポリイソプレンゴム、アクリロニトリル−ブタジエン共重合体ゴム、スチレン−ブタジエン共重合体ゴム、スチレン−イソプレン共重合体ゴム、スチレン−ブタジエン−イソプレン共重合体ゴム、ジエン系ゴムの水素添加物；エチレン・プロピレン共重合体等のエチレン・α−オレフィン共重合体等の飽和ポリオレフィンゴム；エチレン−プロピレン−ジエン共重合体、α−オレフィン−ジエン共重合体、ウレタンゴム、シリコーンゴム、ポリエーテル系ゴム、及びアクリルゴム等が挙げられる。
【００２９】
上記無機材料としては、例えば、珪酸塩ガラス、石英ガラス等のガラス；Ａｌ２Ｏ３、ＢｅＯ、ＭｇＯ、ＺｒＯ２及びＣｒ２Ｏ３等の金属酸化物；ＡｌＮ、Ｓｉ３Ｎ４及びＴｉＮ等の金属窒化物；ＴｉＣ等の金属炭化物；ＭｏＢ２及びＴｉ２Ｂ等の金属ホウ化物；並びに、ＭｏＳｉ２及びＷ３Ｓｉ２等の金属ケイ化物等が挙げられる。
【００３０】
上記基材は、酸化防止剤、紫外線吸収剤、滑剤、防曇剤、可塑剤、顔料、近赤外吸収剤、帯電防止剤、又は着色剤等を含んでいてもよい。上記基材は、酸化防止剤、紫外線吸収剤、滑剤、防曇剤、可塑剤、顔料、近赤外吸収剤、帯電防止剤、及び着色剤の内の１種のみを含んでいてもよく、２種以上を含んでいてもよい。
【００３１】
上記基材は、シート状であってもよい。シートには、フィルムが含まれる。
【００３２】
上記基材の厚みは、好ましくは２μｍ以上、より好ましくは５μｍ以上、更に好ましくは１０μｍ以上、好ましくは５０００μｍ以下、より好ましくは１０００μｍ以下、更に好ましくは５００μｍ以下、特に好ましくは３００μｍ以下、最も好ましくは１００μｍ以下である。上記基材の厚みが上記下限以上及び上記上限以下であると、高周波数の電磁波透過性がより一層良好である積層体が得られる。
【００３３】
（金属層）
上記金属層は、上記基材の少なくとも一方の表面に配置される層である。
【００３４】
上記金属層は、インジウムと、インジウム以外でありかつ融点が５００℃以下である金属とを含む。上記金属層は、インジウム以外の金属として、融点が５００℃以下である金属を含む。インジウムと、インジウム以外でありかつ融点が５００℃以下である上記金属とを含む上記金属層は、融点が５００℃を超える金属を含んでいてもよく、含んでいなくてもよい。インジウム以外の金属（融点が５００℃以下である金属及び融点が５００℃を超える金属）はそれぞれ、１種のみが用いられてもよく、２種以上が併用されてもよい。
【００３５】
高周波数の電磁波透過性がより一層良好であり、より一層良好なインジウム独特の金属光沢がある積層体を得る観点からは、上記基材の表面上で、上記金属層は、溝を有することが好ましい。上記溝は、上記金属層の両面を貫通していることが好ましい。高周波数の電磁波は、上記溝を良好に通過する。
【００３６】
上記金属層が上記溝を有する場合、上記溝の幅は、特に限定されないが、好ましくは０．５ｎｍ以上、より好ましくは１ｎｍ以上、好ましくは１００ｎｍ以下、より好ましくは５０ｎｍ以下である。上記溝の幅が上記下限以上であると、高周波数の電磁波透過性がより一層良好となる。上記溝の幅が上記上限以下であると、一層良好なインジウム独特の金属光沢がある積層体を得ることができる。
【００３７】
高周波数の電磁波透過性をより一層良好にし、より一層良好なインジウム独特の金属光沢がある積層体を得る観点からは、上記金属層は、島状構造を有することが好ましく、複数の島部が並んだ層であることが好ましい。複数の島部は、連なっていてもよく、独立して存在していてもよい。隣り合う島部の間に、隙間が形成されていることが好ましい。高周波数の電磁波は、上記隙間を良好に通過する。上記島状構造は、例えば走査型電子顕微鏡を用いて観察することができる。
【００３８】
上記金属層が隣り合う島部の間に上記隙間を有する場合、隙間部分に金属層が配置されていないか又は隙間部分における金属層の厚みが１ｎｍ以下であることが好ましく、隙間部分に金属層が配置されていないことがより好ましい。上記島状構造における複数の島部は独立して存在していることがより好ましい。
【００３９】
上記金属層が島状構造を有する場合、上記島状構造における１つの島部の平面積は、好ましくは２０００ｎｍ２以上、より好ましくは２５００ｎｍ２以上、好ましくは１μｍ２以下、より好ましくは２５００００ｎｍ２以下である。上記１つの島部の平面積が上記下限以上であると、一層良好なインジウム独特の金属光沢がある積層体を得ることができる。上記１つの島部の平面積が上記上限以下であると、高周波数の電磁波透過性がより一層良好となる。
【００４０】
インジウムの融点は１５６．４℃である。本発明に係る積層体では、上記金属層が、上記インジウムとインジウム以外でありかつ融点が５００℃以下である金属とを含むため、金属層の形成時のインジウムとインジウム以外でありかつ融点が５００℃以下である金属との凝固時期が一致しやすい。この結果、高周波数の電磁波透過性に優れる積層体が得られやすく、また上記金属層が島状構造を形成しやすくなる。
【００４１】
インジウム以外でありかつ融点が５００℃以下である上記金属は、融点が４７０℃以下である金属であることが好ましく、融点が４５０℃以下である金属であることがより好ましく、融点が４２０℃以下である金属であることが更に好ましい。インジウム以外でありかつ融点が５００℃以下である上記金属は、融点が２００℃以上である金属であることが好ましい。
【００４２】
インジウム以外でありかつ融点が５００℃以下である上記金属が、上記インジウムの融点とより近い融点を有する金属であると、高周波数の電磁波透過性がより一層良好である積層体を得ることができ、また上記金属層が上記島状構造を形成しやすくなる。上記インジウムの融点と、インジウム以外でありかつ融点が５００℃以下である上記金属の融点との差の絶対値は、３４３．６℃以下、好ましくは３２０℃以下、より好ましくは３００℃以下、更に好ましくは２７０℃以下である。
【００４３】
高周波数の電磁波透過性がより一層良好であり、より一層劣化しにくい積層体を得る観点からは、インジウム以外でありかつ融点が５００℃以下である上記金属は、スズ、鉛、亜鉛、又はビスマスであることが好ましい。この場合、インジウム以外でありかつ融点が５００℃以下である金属は、スズ、鉛、亜鉛、及びビスマスの内の１種のみが用いられてもよく、２種以上が併用されてもよい。
【００４４】
スズの融点は２３１．９３℃、鉛の融点は３２７．４６℃、亜鉛の融点は４１９．５３℃、及びビスマスの融点は２７１．５℃である。
【００４５】
上記金属層１００重量％中、上記インジウムの含有量は、好ましくは２５重量％以上、より好ましくは３０重量％以上、より一層好ましくは３５重量％以上、更に好ましくは４０重量％以上、特に好ましくは５０重量％以上である。上記金属層１００重量％中、上記インジウムの含有量は、好ましくは９９重量％以下、より好ましくは９５重量％以下、より一層好ましくは９０重量％以下、更に好ましくは８５重量％以下、特に好ましくは８０重量％以下である。上記インジウムの含有量が上記下限以上であると、高周波数の電磁波透過性がより一層良好であり、かつより一層良好なインジウム独特の金属光沢がある積層体が得られる。上記インジウムの含有量が上記上限以下であると、より一層劣化しにくい積層体が得られる。
【００４６】
上記金属層１００重量％中、インジウム以外でありかつ融点が５００℃以下である上記金属の含有量は、好ましくは１重量％以上、より好ましくは５重量％以上、より一層好ましくは１０重量％以上、更に好ましくは１５重量％以上、特に好ましくは２０重量％以上である。上記金属層１００重量％中、インジウム以外でありかつ融点が５００℃以下である上記金属の含有量は、好ましくは７５重量％以下、より好ましくは７０重量％以下、より一層好ましくは６５重量％以下、更に好ましくは６０重量％以下、特に好ましくは５０重量％以下である。インジウム以外でありかつ融点が５００℃以下である上記金属の含有量が上記下限以上であると、より一層劣化しにくい積層体が得られる。インジウム以外でありかつ融点が５００℃以下である上記金属の含有量が上記上限以下であると、高周波数の電磁波透過性がより一層良好であり、かつより一層良好なインジウム独特の金属光沢がある積層体が良好に得られる。
【００４７】
上記金属層１００重量％中、スズ、鉛、亜鉛、及びビスマスの含有量はそれぞれ、好ましくは１重量％以上、より好ましくは５重量％以上、より一層好ましくは１０重量％以上、更に好ましくは１５重量％以上、特に好ましくは２０重量％以上である。上記金属層１００重量％中、スズ、鉛、亜鉛、及びビスマスの含有量はそれぞれ、好ましくは７５重量％以下、より好ましくは７０重量％以下、より一層好ましくは６５重量％以下、更に好ましくは６０重量％以下、特に好ましくは５０重量％以下である。
【００４８】
上記金属層１００重量％中、スズ、鉛、亜鉛、及びビスマスの合計の含有量は、好ましくは１重量％以上、より好ましくは５重量％以上、より一層好ましくは１０重量％以上、更に好ましくは１５重量％以上、特に好ましくは２０重量％以上である。上記金属層１００重量％中、スズ、鉛、亜鉛、及びビスマスの合計の含有量は、好ましくは７５重量％以下、より好ましくは７０重量％以下、より一層好ましくは６５重量％以下、更に好ましくは６０重量％以下、特に好ましくは５０重量％以下である。
【００４９】
上記金属層は、インジウム、及びインジウム以外でありかつ融点が５００℃以下である金属とともに、本発明の効果を損なわない範囲で、融点が５００℃を超える金属を含んでいてもよい。本発明の効果を効果的に発揮する観点から、上記金属層が融点が５００℃を超える金属を含む場合に、上記金属層において、インジウム以外でありかつ融点が５００℃以下である金属の含有量は、融点が５００℃を超える金属の含有量よりも多いことが好ましい。上記金属層が融点が５００℃を超える金属を含む場合に、上記金属層１００重量％中、融点が５００℃を超える金属の含有量は、２０重量％未満であってもよく、１５重量％未満であってもよく、１０重量％未満であってもよい。
【００５０】
融点が５００℃を超える金属の含有量は、上記金属層１００重量％中、好ましくは５重量％以下、より好ましくは３重量％以下、更に好ましくは１重量％以下である。５００℃を超える金属の含有量を少なくすることで、インジウムの含有量、及びインジウム以外でありかつ融点が５００℃以下である金属の含有量を相対的に多くすることができ、本発明の効果を効果的に発揮することができる。
【００５１】
金属層に含まれるインジウム以外の金属１００重量％中、融点が５００℃を超える金属の含有量は、好ましくは１重量％以下、より好ましくは０．５重量％以下、更に好ましくは０．１重量％以下、特に好ましくは０．０５重量％以下である。融点が５００℃を超える金属の含有量が上記上限以下であると、融点が５００℃を超える金属の含有量の影響がかなり小さくなる。上記金属層は、融点が５００℃を超える金属を含まないことが好ましい。
【００５２】
上記金属層の厚みは、２００ｎｍ以下である。上記金属層の厚みは、好ましくは１８０ｎｍ以下、より好ましくは１５０ｎｍ以下、より一層好ましくは１３０ｎｍ以下、更に好ましくは１００ｎｍ以下、更に一層好ましくは９０ｎｍ以下、特に好ましくは５０ｎｍ以下である。上記金属層の厚みは、好ましくは５ｎｍ以上、より好ましくは１０ｎｍ以上、更に好ましくは１５ｎｍ以上である。上記金属層の厚みが上記下限以上であると、より一層良好なインジウム独特の金属光沢がある積層体が得られる。上記金属層の厚みが上記上限以下であると、高周波数の電磁波透過性がより一層良好であり、かつより一層良好なインジウム独特の金属光沢がある積層体が得られる。
【００５３】
（積層体）
本発明に係る積層体は、基材の少なくとも一方の表面上に、インジウムとインジウム以外でありかつ融点が５００℃以下である金属とを含む金属層を配置することにより製造することができる。
【００５４】
上記基材の表面上に上記金属層を配置する方法としては、特に限定されないが、例えば、スパッタリング法、真空蒸着法、イオンプレーティング法、化学蒸着法、及びパルスレーザーデポジション法等が挙げられる。金属層の厚みを制御しやすいことから、上記基材の表面上に上記金属層を配置する方法としては、スパッタリング法が好ましい。
【００５５】
スパッタリング法としては、特に限定されないが、例えば、直流マグネトロンスパッタ、高周波マグネトロンスパッタ及びイオンビームスパッタ等が挙げられる。また、スパッタ装置は、バッチ方式であってもロール・ツー・ロール方式であってもよい。
【００５６】
本発明に係る積層体は、インジウム独特の金属光沢があるので、外装材として好適に用いられる。本発明に係る積層体は、高周波数の電磁波透過性に優れるので、電波送信部、電波受信部、又は電波送受信部を有する物体において、外装材として好適に用いられる。本発明に係る積層体は、電波送信機、電波受信機、又は電波送受信機の外装材として好適に用いられる。本発明に係る積層体は、携帯電話の筐体の外装材、電波時計の筐体の外装材、及び自動車のフロントグリルの外装材として、好適に用いられる。
【００５７】
以下、実施例及び比較例を挙げて、本発明をさらに詳しく説明する。本発明は以下の実施例に限定されない。
【００５８】
（基材）
ＰＥＴフィルム（三菱樹脂社製、厚み５０μｍ）
【００５９】
（金属層）
インジウム（Ｉｎ、融点１５６．４℃）
亜鉛（Ｚｎ、融点４１９．５３℃）
鉛（Ｐｂ、融点３２７．４６℃）
ビスマス（Ｂｉ、融点２７１．５℃）
スズ（Ｓｎ、融点２３１．９３℃）
アルミニウム（Ａｌ、融点６６０℃）
【００６０】
（実施例１）
基材を真空装置内に設置し、１×１０−３Ｐａ以下となるまで真空排気した。続いて、アルゴンガスを導入して、ＤＣマグネトロンスパッタリング法により、基材の一方の表面上に、金属層として、インジウムと亜鉛との合金層（厚み４０ｎｍ）を設けて、積層体を得た。得られた積層体では、上記金属層１００重量％中、インジウムの含有量は９５重量％、亜鉛の含有量は５重量％であった。
【００６１】
（実施例２〜６及び比較例３）
金属層の金属組成を表１のように変更した以外は、実施例１と同様にして、積層体を得た。
【００６２】
（実施例７，８及び比較例２）
金属層の金属組成及び金属層の厚みを表１のように変更した以外は、実施例１と同様にして、積層体を得た。
【００６３】
（比較例１）
金属層として、亜鉛を用いなかったこと以外は実施例１と同様にして積層体を得た。
【００６４】
（評価）
（１）電磁波透過性（耐久試験前）
得られた積層体を１５ｃｍ四方に切り出し、試験片を得た。得られた試験片を用いて、ＫＥＣ法に準拠して、ＫＥＣ法シールド材測定システム（日本テクノシステム社製）にて、周波数１０ＭＨｚ〜１０００ＭＨｚにおける電磁波シールド特性（電界シールド特性）を測定した。電磁波透過性（耐久試験前）を以下の基準で評価した。
【００６５】
なお、ＫＥＣ法とは、関西電子工業振興センター（Ｋａｎｓａｉ  Ｅｌｅｃｔｒｏｎｉｃ  Ｉｎｄｕｓｔｒｙ  Ｄｅｖｅｌｏｐｍｅｎｔ  Ｃｅｎｔｅｒ）で開発された電磁波シールド効果測定装置を用いて、試験材料の電磁波シールド効果を測定及び評価する方法である。
【００６６】
［電磁波透過性（耐久試験前）の判定基準］
○：周波数１０ＭＨｚ〜１０００ＭＨｚでの最大透過減衰量が２０ｄＢ未満
×：周波数１０ＭＨｚ〜１０００ＭＨｚでの最大透過減衰量が２０ｄＢ以上
【００６７】
（２）電磁波透過性（耐久試験後）
得られた積層体を温度８５℃及び湿度８５％ＲＨの環境下で２４０時間保管した後、上記（１）の評価と同様にして、電磁波シールド特性（電界シールド特性）を測定し、電磁波透過性（耐久試験後）を以下の基準で判定した。
【００６８】
［電磁波透過性（耐久試験後）の判定基準］
○：周波数１０ＭＨｚ〜１０００ＭＨｚでの最大透過減衰量が２０ｄＢ未満
×：周波数１０ＭＨｚ〜１０００ＭＨｚでの最大透過減衰量が２０ｄＢ以上
【００６９】
（３）インジウム独特の金属光沢の有無（耐久試験前）
得られた積層体について、インジウム独特の金属光沢の有無を目視にて確認した。インジウム独特の金属光沢の有無を以下の基準で判定した。
【００７０】
［インジウム独特の金属光沢の有無の判定基準］
○○：インジウム独特の金属光沢がかなりある
○：インジウム独特の金属光沢がある
×：インジウム独特の金属光沢がない
【００７１】
（４）インジウム独特の金属光沢の劣化（耐久試験後）
得られた積層体を温度８５℃及び湿度８５％ＲＨの環境下で２４０時間保管した後、インジウム独特の金属光沢が損なわれていないかを目視にて確認した。インジウム独特の金属光沢の劣化を以下の基準で判定した。
【００７２】
［インジウム独特の金属光沢の劣化の判定基準］
○○：耐久試験後に、インジウム独特の金属光沢が損なわれていない
○：耐久試験後に、インジウム独特の金属光沢がわずかに損なわれている
×：耐久試験後に、インジウム独特の金属光沢が損なわれている、又は、インジウム独特の金属光沢がない
【００７３】
積層体の構成及び結果を下記の表１に示す。
【００７４】
【表１】
2019031079.tif 000003
【００７５】
実施例１〜８で得られた積層体は、１０ＭＨｚ〜１０００ＭＨｚでの最大透過減衰量が良好であるために、高周波数（１ＧＨｚ〜１００ＧＨｚ）の電磁波透過性が良好であった。実施例１〜８で得られた積層体は、インジウム独特の金属光沢があった。また、実施例１〜８で得られた積層体では、耐久試験後でも高周波数の電磁波透過性が良好であり、インジウム独特の金属光沢が損なわれず、劣化しにくかった。
【００７６】
比較例１で得られた積層体は、耐久試験後に、インジウム独特の金属光沢が損なわれており、劣化しやすかった。比較例２，３で得られた積層体では、電磁波透過性が劣っていた。
【００７７】
上記評価結果より、金属層が、インジウムとインジウム以外でありかつ融点が５００℃以下である金属との双方を含むと、高周波数の電磁波透過性が良好であり、インジウム独特の金属光沢があり、かつ劣化しにくい積層体が得られることが分かる。
【００７８】
これに対して、金属層が、インジウムのみを含むか、又は、インジウムと融点が５００℃以下を超える金属とのみを含むと、高周波数の電磁波透過性が良好であり、インジウム独特の金属光沢があり、かつ劣化しにくい積層体を得ることは困難である。
【符号の説明】
【００７９】
１…積層体
２…基材
３…金属層
【図１】
2019031079.tif 000004